СПОСОБ ПОЛУЧЕНИЯ СРЕДНИХ ДИСТИЛЛЯТОВ ГИДРОИЗОМЕРИЗАЦИЕЙ И ГИДРОКРЕКИНГОМ ТЯЖЕЛОЙ ФРАКЦИИ, ВЫДЕЛЯЕМОЙ ИЗ СМЕСИ, ПОЛУЧАЕМОЙ СИНТЕЗОМ ФИШЕРА-ТРОПША

1. Способ получения средних дистиллятов исходя из получаемой синтезом Фишера-Тропша содержащей парафиновые углеводороды смеси, включающий в себя следующие последовательные стадии:
e) отделение по меньшей мере легкой газовой фракции С4-, имеющей конечную температуру кипения меньше 20°С, от потока, выходящего из установки синтеза Фишера-Тропша, с целью получения только тяжелой жидкой фракции С5+, имеющей начальную температуру кипения в интервале от 20 до 40°С;
-1
f) гидрирование ненасыщенных соединений олефинового типа по меньшей мере части тяжелой фракции С5+ в присутствии водорода и катализатора гидрирования при температуре в интервале от 100 до 180°С, при общем давлении в интервале от 0,5 до 6 МПа с объемной часовой скоростью в интервале от 1 до 10 ч и при подаче водорода, соответствующей объемному соотношению "водород/углеводороды" в интервале от 5 до 80 нл/л/ч;
д) гидроизомеризация/гидрокрекинг всего гидрированного жидкого потока, выходящего со стадии b), без осуществления стадии предварительного разделения в присутствии водорода и катализатора гидроизомеризации/гидрокрекинга;
h) дистилляция потока, подвергнутого гидрокрекингу/гидроизомеризации.
2. Способ по п.1, в котором поток, выходящий из установки синтеза Фишера-Тропша, на выходе из установки синтеза Фишера-Тропша разделяют на две фракции: легкую фракцию холодного конденсата и тяжелую восковую фракцию.
3. Способ по п.2, в котором легкую фракцию холодного конденсата и тяжелую восковую фракцию раздельно обрабатывают в отдельных устройствах фракционирования и затем объединяют с целью получения только тяжелой фракции С5+, имеющей начальную температуру кипения в интервале от 20 до 40°С.
4. Способ по п.2, в котором легкую фракцию холодного конденсата и тяжелую восковую фракцию объединяют и обрабатывают в одном и том же устройстве фракционирования.
5. Способ по любому из пп.1-4, в котором катализатор гидрирования содержит по меньшей мере один металл VIII группы Периодической системы элементов и по меньшей мере один носитель на основе жаропрочного оксида.
6. Способ по любому из пп.1-4, в котором металл VIII группы представляет собой палладий.
7. Способ по любому из пп.1-4, в котором гидрирование ненасыщенных соединений олефинового типа по меньшей мере части тяжелой фракции осуществляют при объемном соотношении водород/углеводороды в интервале от 10 до 50 нл/л/ч.
8. Способ по п.7, в котором гидрирование ненасыщенных соединений олефинового типа по меньшей мере части тяжелой фракции осуществляют при объемном соотношении водород/углеводороды в интервале от 15 до 35 нл/л/ч.
9. Способ по любому из пп.1-4 и 8, в котором используют защитный слой, содержащий по меньшей мере один катализатор защитного слоя перед зоной гидрирования, причем защитный слой встроен в зону гидрирования перед слоем катализатора гидрирования или размещен в отдельной зоне перед зоной гидрирования.
-1
10. Способ по любому из пп.1-4 и 8, в котором стадию (с) гидроизомеризации/гидрокрекинга осуществляют при давлении в интервале от 0,2 до 15 МПа, объемной скорости в интервале от 0,1 до 10 ч, подаче водорода в интервале от 100 до 2000 нормальных литров водорода на литр исходной смеси в час и при температуре в интервале от 200 до 450°С.
11. Способ по любому из пп.1-4 и 8, в котором катализатор гидроизомеризации/гидрокрекинга содержит до 3 мас.% по меньшей мере одного обладающего гидрирующей-дегидрирующей функцией элемента, выбранного из благородных металлов VIII группы, и носитель, который содержит (или структурным элементом которого предпочтительно является) по меньшей мере алюмосиликат, причем алюмосиликат имеет следующие характеристики:
2
массовое содержание диоксида кремния SiO находится в интервале от 5 до 95%;
содержание Na составляет меньше 300 ч.н.м. мас.;
общий объем пор, измеренный ртутной порометрией, находится в интервале от 0,45 до 1,2 мл/г;
при этом пористость алюмосиликата характеризуется следующими показателями:
i) объем мезопор, диаметры которых находятся в интервале от 40 до 150 Е, а средний диаметр варьирует в интервале от 80 до 140 Е, составляет от 20 до 80% общего объема пор, измеренного ртутной порометрией;
ii) объем макропор, диаметр которых превышает 500 Е и предпочтительно находится в интервале от 1000 до 10000 Е, составляет от 20 до 80% общего объема пор, измеренного ртутной порометрией;
2
удельная поверхность находится в интервале от 100 до 550 м/г.
2
12. Способ по любому из пп.1-4 и 8, в котором катализатор гидроизомеризации/гидрокрекинга содержит до 3 мас.% по меньшей мере одного обладающего гидрирующей-дегидрирующей функцией элемента, выбранного из благородных металлов VIII группы Периодической системы элементов, от 0,01 до 5,5 мас.% легирующего оксида элемента, выбранного из фосфора, бора и кремния, и отличающийся от цеолита носитель на основе алюмосиликата, содержащий больше 15 мас.% и до 95 мас.% включительно диоксида кремния (SiO), причем алюмосиликат имеет следующие характеристики:
средний диаметр пор, измеренный ртутной порометрией, находится в интервале от 20 до 140 Е;
общий объем пор, измеренный ртутной порометрией, находится в интервале от 0,1 до 0,5 мл/г;
общий объем пор, измеренный азотной порометрией, находится в интервале от 0,1 до 0,6 мл/г;
2
удельная поверхность БЭТ находится в интервале от 100 до 550 м/г;
объем пор, измеренный ртутной порометрией, для пор с диаметром, превышающим 140 Е, составляет меньше 0,1 мл/г;
объем пор, измеренный ртутной порометрией, для пор с диаметром, превышающим 160 Е, составляет меньше 0,1 мл/г;
объем пор, измеренный ртутной порометрией, для пор с диаметром, превышающим 200 Е, составляет меньше 0,1 мл/г;
объем пор, измеренный ртутной порометрией, для пор с диаметром, превышающим 500 Е, составляет меньше 0,1 мл/г;
рентгеновская дифрактограмма, содержащая по меньшей мере главные характеристические спектральные линии по меньшей мере одного из переходных оксидов алюминия, относится к группе, в которую входят оксиды алюминия модификаций альфа, ро, хи, эта, гамма, каппа, тета и дельта;
3
насыпная плотность катализаторов после уплотнения превышает 0,55 г/см.
2
13. Способ по любому из пп.1-4 и 8, в котором катализатор гидроизомеризации/гидрокрекинга содержит от 2,5 до 5 мас.% оксида элемента VIII группы и от 20 до 35 мас.% оксида элемента группы VIB по отношению к конечной массе катализатора, при необходимости от 0,01 до 5,5 мас.% легирующего оксида элемента, выбранного из фосфора, бора и кремния, и отличающийся от цеолита носитель на основе алюмосиликата, содержащий больше 15 мас.% и до 95 мас.% включительно диоксида кремния (SiO), причем алюмосиликат имеет следующие характеристики:
средний диаметр пор, измеренный ртутной порометрией, находится в интервале от 20 до 140 Е;
общий объем пор, измеренный ртутной порометрией, находится в интервале от 0,1 до 0,5 мл/г;
общий объем пор, измеренный азотной порометрией, находится в интервале от 0,1 до 0,6 мл/г;
2
удельная поверхность БЭТ находится в интервале от 100 до 550 м/г;
объем пор, измеренный ртутной порометрией, для пор с диаметром, превышающим 140 Е, составляет меньше 0,1 мл/г;
объем пор, измеренный ртутной порометрией, для пор с диаметром, превышающим 160 Е, составляет меньше 0,1 мл/г;
объем пор, измеренный ртутной порометрией, для пор с диаметром, превышающим 200 Е, составляет меньше 0,1 мл/г;
объем пор, измеренный ртутной порометрией, для пор с диаметром, превышающим 500 Е, составляет меньше 0,1 мл/г;
рентгеновская дифрактограмма, содержащая по меньшей мере главные характеристические спектральные линии по меньшей мере одного из переходных оксидов алюминия, относится к группе, в которую входят оксиды алюминия модификаций альфа, ро, хи, эта, гамма, каппа, тета и дельта;
3
насыпная плотность катализаторов после уплотнения превышает 0,55 г/см.
14. Способ по п.13, в котором катализатор представляет собой сульфид.
15. Способ по любому из пп.1-4, 8 и 14, в котором остаточную фракцию, температура кипения которой превышает по меньшей мере 340°С, возвращают на стадию с).
16. Способ по любому из пп.1-4, 8 и 14, в котором по меньшей мере одну из фракций керосина и газойля, получаемых на стадии d), возвращают по меньшей мере частично на стадию с).